(57)【要約】【課題】水蒸気バリア性や遮光性に優れると共に、易カット性を有する包装材料と該包装材料を用いて作製した包装袋を提供すること。【解決手段】接着剤層（１３）を介して基材層（１１）とポリエチレン層（１２）が積層された包装材料であって、ポリエチレン層は接着剤層側より密度が０．９２０〜０．９２５ｇ／ｃｍ3 のＣ4 の３層構成からなり、最内層（１２１）、又は、その内側の第２層である中間層（１２２）は、白色着色剤が１〜２０％含まれている着色層からなる。【選択図】図１
2005161537.tif 000002
【特許請求の範囲】
【請求項１】
接着剤層を介して基材層とポリエチレン層が積層された包装材料であって、
前記ポリエチレン層は、密度が０．９２０〜０．９２５ｇ／ｃｍ3 のＣ4 の直鎖状低密度ポリエチレンの３層構成からなり、接着剤層側の最内層、又は、その内側の中間層は、白色着色剤が１〜２０％含まれている着色層からなることを特徴とする、包装材料。
【請求項２】
前記ポリエチレン層である、密度が０．９２０〜０．９２５ｇ／ｃｍ3 のＣ4 の直鎖状低密度ポリエチレン層の３層の層厚比が、接着剤層側より１４〜４６／８〜７２／１４〜４６であることを特徴とする、請求項１記載の包装材料。
【請求項３】
前記ポリエチレン層の厚さが３０〜３００μｍであることを特徴とする、請求項１又は２記載の包装材料。
【請求項４】
請求項１〜３のいずれか１項に記載の包装材料を用いて作製した包装袋。
【発明の詳細な説明】
【技術分野】
【０００１】
本発明は、包装材料に関し、詳しくは、遮光性、易カット性、水蒸気バリア性を有する包装材料に関するものである。
【背景技術】
【０００２】
スナック菓子、チョコレート、ピーナッツ、油揚げ食品等の油脂を含む食品（以下、油性食品という）は、酸化されやすく、その酸化は光の影響により促進されるため、油性食品をプラスチックフィルムを用いて保存する場合には、酸素バリア性および遮光性に優れたアルミニウム箔、またはアルミニウムの薄膜を蒸着したプラスチックフィルムを用いた包装材料が使用されている。
【０００３】
このアルミニウム箔を用いた包装材料は、前記のような長所を有するが、使用後に廃棄する際、焼却が困難な欠点を有している。また、アルミニウム蒸着プラスチックフィルムは、使用されているアルミニウムの量が微量であるため、廃棄の際の問題は生じないが、外観がアルミニウム箔と区別しにくいという問題がある。
【０００４】
一方、アルミニウム箔やアルミニウムの薄膜を蒸着したプラスチックフィルムを使用しない包装材料では、廃棄の際の問題はないが、酸素バリア性が劣るとともに、遮光性がないため、油性食品を包装した場合には、光の影響で油脂が酸化され易く、そのままでは使用できない。一部では、酸素バリア性の包装材料として、ポリ塩化ビニリデン（ＰＶＤＣ）フィルムやＰＶＤＣコーティングフィルム，あるいはエチレン・酢酸ビニル共重合体ケン化物のフィルムが使用されているが、焼却時の塩素ガスの発生や高温環境下での酸素バリア性の低下などの問題がある。
【０００５】
そこで、アルミニウム箔やアルミニウム薄膜蒸着プラスチックフィルムを用いた包装材料に代わる酸素バリア性および遮光性を有する包装材料として、さらなる提案がなされた（例えば、特許文献１参照）。
【特許文献１】特開平９−３１４７１９号公報  この特開平９−３１４７１９号公報に記載の発明においては、酸素バリア性や遮光性は良いものの易カット性が考慮されていないため、この包装材料を用いて包装袋にした場合には、包装袋を開封するには易開封性に劣るため、鋏などのフィルム切断具を必要とするという問題がある。
【発明の開示】
【発明が解決しようとする課題】
【０００６】
本発明は、油性食品等を包装するアルミニウム箔やアルミニウム薄膜蒸着プラスチックフィルムを使用しない包装材料とそれを用いて作製した包装袋に関する以上のような問題を解決するためになされたもので、ガスバリア性、水蒸気バリア性や遮光性に優れると共に易カット性を有する包装材料と該包装材料を用いて作製した包装袋を提供することを課題とする。
【課題を解決するための手段】
【０００７】
本発明の請求項１の発明は、接着剤層を介して基材層とポリエチレン層が積層された包装材料であって、前記ポリエチレン層は、密度が０．９２０〜０．９２５ｇ／ｃｍ3 のＣ4 の直鎖状低密度ポリエチレン（Ｌ−ＬＤＰＥ）の３層構成からなり、接着剤層側の最内層、又は、その内側の中間層は、白色着色剤が１〜２０％含まれている着色層からなるこ
とを特徴とする、包装材料である。
【０００８】
このように請求項１記載の発明によれば、ポリエチレン層が、密度が０．９２０〜０．９２５ｇ／ｃｍ3 のＣ4 のＬ−ＬＤＰＥの３層構成からなり、接着剤層側の最内層、又は、その内側の中間層は、白色着色剤が１〜２０％含まれている着色層からなるので、遮光性、易カット性を有すると共に、水蒸気バリア性に優れた包装材料である。
【０００９】
また、請求項２の発明は、請求項１の発明において、前記ポリエチレン層である、密度が０．９２０〜０．９２５ｇ／ｃｍ3 のＣ4 のＬ−ＬＤＰＥ層の３層の層厚比が１４〜４６／８〜７２／１４〜４６であることを特徴とする、包装材料である。
【００１０】
このように請求項２記載の発明によれば、ポリエチレン層である、密度が０．９２０〜０．９２５ｇ／ｃｍ3 のＣ4 のＬ−ＬＤＰＥ層の３層の層厚比を１４〜４６／８〜７２／１４〜４６としているので、出来上がった包装材料は適度の易カット性を有している。
【００１１】
また、請求項３の発明は、請求項１又は２の発明において、前記ポリエチレン層の厚さが３０〜３００μｍであることを特徴とする包装材料である。
【００１２】
このように請求項３記載の発明によれば、ポリエチレン層の厚さを３０〜３００μｍにしたので、容量の小さい包装袋から容量の大きな包装袋まで作製可能となる。
【００１３】
また、請求項４の発明は、請求項１〜３のいずれか１項に記載の包装材料を用いて作製した包装袋である。
【発明の効果】
【００１４】
このように本発明の包装材料を使用することにより、アルミニウム箔やアルミニウムの薄膜を蒸着したプラスチックフィルムを用いなくとも、油性食品を包装する包装材料として使用できる。
【発明を実施するための最良の形態】
【００１５】
本発明の包装材料を一実施形態に基づいて以下に詳細に説明する。
【００１６】
本発明の包装材料は、例えば、図１に示すように、接着剤層（１３）を介して基材層（１１）とポリエチレン層（１２）が積層された包装材料（１０）である。
【００１７】
そして、ポリエチレン層（１２）は、密度が０．９２０〜０．９２５ｇ／ｃｍ3 のＣ4 のＬ−ＬＤＰＥの３層構成からなり、接着剤層側の最内層（１２１）、又は、その内側層（１２２）は、白色着色剤が１〜２０％含まれている着色層から構成されている。
【００１８】
基材層（１１）は、ポリエチレンテレフタレート（ＰＥＴ）フィルム、ポリアミド（Ｎｙ）フィルム、延伸ポリプロピレン（ＯＰＰ）等の単体フィルム、あるいは、これらのプラスチックフィルムからなる複合フィルムが、好ましく使用できる。
【００１９】
ポリエチレン層（１２）を構成する密度が０．９２０〜０．９２５ｇ／ｃｍ3 のＣ4 のＬ−ＬＤＰＥの最内層、中間層と最外層の層厚比は、１４〜４６／８〜７２／１４〜４６とすることが好ましく、また、ポリエチレン層の厚さは３０〜３００μｍとすることが好ましい。
【００２０】
ポリエチレン層（１２）の最内層（１２１）、又は、その内側層（１２２）中に１〜２０％含まれる白色着色剤としては、遮光性に優れるチタンホワイトが良い。
【００２１】
ポリエチレン層（１２）として、易カット性に優れるＣ4 のＬ−ＬＤＰＥ層（１２１）と、１層以上に遮光性を有する白色の着色層を設けたため、バリア性、遮光性、易カット性を有する包装材料（１０）とすることができる。
【００２２】
なお、ポリエチレン層（１２）には、必要に応じて酸化防止剤、滑剤、アンチブロッキング剤等の添加剤を適宜使用しても良い。
【００２３】
基材層（１１）とポリエチレン層（１２）のラミネートの方法としては、Ｔダイキャスト法あるいはインフレーション法によりポリエチレン層（１２）である３層共押し出しフィルムを成膜後、基材層（１１）とウレタン樹脂系の接着剤を介してドライラミネートする方法、あるいは、中間層（１２２）と最外層（１２３）とを２層共押し出しフィルムとして成膜後、基材層（１１）とウレタン樹脂系接着剤をアンカーコート剤として、Ｃ4 のＬ−ＬＤＰＥ層（１２１）を介在させて溶融押し出しラミネート法により貼り合わせる方法などが一般的な方法として考えられる。
【００２４】
このようにして作製した包装材料を用いて製袋した二方シール袋、三方シール袋、スタンディングパウチ等の包装袋は、バリア性、遮光性に優れていると共に、易カット性を有している。
【実施例】
【００２５】
以下実施例により本発明を詳細に説明する。
〈実施例１〉
基材層（１１）として厚さ１５μｍのＮｙフィルムを準備した。
【００２６】
最内層である第１層として密度０．９２５ｇ／ｃｍ3 のＣ4 のＬ−ＬＤＰＥ層（１２１）、中間層である第２層としてチタンホワイトからならマスターバッチを４％混練した密度０．９２５ｇ／ｃｍ3 のＬ−ＬＤＰＥ層（１２２）、第３層として密度０．９２５ｇ／ｃｍ3 のＣ4 のＬ−ＬＤＰＥ層（１２３）が順次積層されたポリエチレン層（１２）である共押し出しフィルムをインフレーション法により作製した。なお、第１層、第２層、第３層、各層の厚さは各々４０μｍとした。
【００２７】
基材層（１１）とポリエチレン層（１２）の第１層とを対向させてウレタン樹脂系接着剤（１３）を用いてドライラミネート法により貼り合わせ、Ｎｙフィルム（１５μｍ）（１１）／接着剤層（１３）／Ｃ4 のＬ−ＬＤＰＥ層（４０μｍ）（１２１）／白色マスターバッチを４％混練した密度０．９２５ｇ／ｃｍ3 のＬ−ＬＤＰＥ層（４０μｍ）（１２２）／密度０．９２５ｇ／ｃｍ3 のＣ4 のＬ−ＬＤＰＥ層（４０μｍ）（１２３）の層構成からなる実施例１の包装材料を作製した。
〈実施例２〉
ポリエチレン層（１２）の第１層、第２層、第３層に密度が０．９１０ｇ／ｃｍ3 のＬ−ＬＤＰＥ層を用いた以外は実施例１と同じ材料、方法を用いて、Ｎｙフィルム（１５μｍ）（１１）／接着剤層（１３）／密度０．９１０ｇ／ｃｍ3 のＣ4 のＬ−ＬＤＰＥ層（４０μｍ）／白色マスターバッチを４％混練した密度０．９１０ｇ／ｃｍ3 のＬ−ＬＤＰＥ層（４０μｍ）／密度０．９１０ｇ／ｃｍ3 のＣ4 のＬ−ＬＤＰＥ層（４０μｍ）の層構成からなる実施例２の包装材料を作製した。
〈実施例３〉
ポリエチレン層（１２）の第１層、第２層、第３層共に、密度０．９２５ｇ／ｃｍ3 のＣ4 のＬ−ＬＤＰＥ層を用いた以外は実施例１と同じ材料、方法を用いて、Ｎｙフィルム（１５μｍ）（１１）／接着剤層（１３）／密度０．９２５ｇ／ｃｍ3 のＣ4 のＬ−ＬＤＰＥ層（４０μｍ）／密度０．９２５ｇ／ｃｍ3 のＣ4 のＬ−ＬＤＰＥ層（４０μｍ）／
密度０．９２５ｇ／ｃｍ3 のＣ4 のＬ−ＬＤＰＥ層（４０μｍ）の層構成からなる実施例３の包装材料を作製した。
【００２８】
このようにして作製した本発明の実施例１種類、従来例となる実施例２種類、合計３種類の包装材料とその包装材料から作製した包装袋について、その遮光性、水蒸気バリア性、易カット性を下記の方法により測定、観察した。その結果を表１に示す。
【００２９】
遮光性        ‥  ＪＩＳ  Ｋ７１０５に準拠、ヘーズメータ使用
○；１０％以上
×；１０％未満
水蒸気バリア性‥  モダンコントロール社製水蒸気透過率測定器（ＭＯＣＯＮ  ＰＥＲＭＡＴＲＡＮ  Ｗ６）を用いて、４０°Ｃ、９０％ＲＨの雰囲気下で測定
○；３ｇ／ｍ2 ／ｄａｙ未満
×；３ｇ／ｍ2 ／ｄａｙ以上
易カット性    ‥  ＪＩＳ  Ｋ７１２８に準拠
○；１Ｎ／ｍｍ未満
×；１Ｎ／ｍｍ以上
【００３０】
【表１】
2005161537.tif 000003
表１に示すように、実施例１の包装材料（包装袋）は遮光性、水蒸気バリア性に優れるとともに易カット性を有していることが分かる。
【図面の簡単な説明】
【００３１】
【図１】本発明の遮光性、易カット性を有する包装材料の一実施例を示す、断面説明図である。
【図２】本発明の包装材料を用いて作製した包装袋の一実施例を示す、平面説明図である。
【符号の説明】
【００３２】
１０‥‥包装材料
１１‥‥基材層
１２‥‥ポリエチレン層
１２１‥‥第１層
１２２‥‥第２層
１２３‥‥第３層
１３‥‥接着剤層
２０‥‥包装袋
【図１】
2005161537.tif 000004
【図２】
2005161537.tif 000005